СЫРЬЕВАЯ СМЕСЬ ДЛЯ ИЗГОТОВЛЕНИЯ ЛЕГКОГО БЕТОНА
CRUDE MIXTURE FOR MAKING LIGHT CONCRETE

Изобретение относится к промышленности строительных материалов, в частности к производству бетонных стеновых блоков для малоэтажного строительства.
Известна сырьевая смесь для изготовления легкого бетона (армированная полистиролбетонная смесь), включающая портландцемент, вспененный гранулированный полистирол, базальтовое волокно, смолу древесную омыленную, пластифицирующую добавку С-3, полиакриламид, лигнопан Б-2, воду [1].
Задача изобретения состоит в повышении прочности легкого бетона, полученного из сырьевой смеси.
Технический результат достигается тем, что в сырьевой смеси для изготовления легкого бетона, включающей портландцемент, вспененный гранулированный полистирол, базальтовое волокно, смолу древесную омыленную, пластифицирующую добавку С-3, воду, компоненты находятся при следующем соотношении компонентов, мас.%: портландцемент 42,0-44,0; вспененный гранулированный полистирол 0,5-1,0; базальтовое волокно 2,0-3,0; смола древесная омыленная 0,1-0,15; пластифицирующая добавка С-3 0,9-1,3; вода - остальное.
Составы сырьевой смеси для изготовления легкого бетона приведены в таблице.
Для приготовления бетонной смеси подготавливают и дозируют сырьевые компоненты согласно таблице.
Таблица
Компоненты
Содержание, мас.%
состав №1
состав №2
Портландцемент
42,0
44,0
Вспененный гранулированный полистирол
1,0
0,5
Базальтовое волокно
2,0
3,0
Смола древесная омыленная
0,1
0,15
Пластифицирующая добавка С-3
1,3
0,9
Вода
остальное - 53,6
остальное - 51,45
Прочность бетона при сжатии, МПа
3-3,5
3-3,5
Перемешивают портландцемент, пенополистирол (гранулы размером 3-10 мм), базальтовое волокно (длиной 5-15 мм), затем добавляют воду, смолу древесную омыленную и пластифицирующую добавку С-3 и перемешивают. Приготовленную смесь укладывают в металлические (предварительно смазанные минеральным маслом) формы и подают на тепловлажностную обработку, которую проводят по режиму 3+9+3 ч при температуре изотермической выдержки 90°С. Затем готовые изделия извлекают из форм и транспортируют на склад. Используют пластификатор С-3 по ТУ 6-36-0204229-625.
Источники информации
1. RU 2309134, 2008.